(57)【特許請求の範囲】
【請求項１】
建築物の表面被覆に用いる被覆材であって、
当該被覆材は、少なくとも２種以上の被膜層が積層されたものであり、
当該被膜層の少なくとも２種以上は、樹脂成分として、アクリル樹脂エマルション、及び吸熱物質として、水酸化アルミニウムを含み、
当該被膜層の少なくとも１種以上は、樹脂成分として、有機樹脂及び粒子径３〜１００ｎｍのシリカを含み、
前記被膜層の最表面層が、樹脂成分として、有機樹脂及び粒子径３〜１００ｎｍのシリカを含み、
前記有機樹脂として、アクリル樹脂エマルションを含むものであることを特徴とする被覆材。
【請求項２】
前記被覆材は、複数色による模様、及び／または凹凸による模様を有するものである請求項１に記載の被覆材。
【請求項３】
前記有機樹脂が、水酸基、加水分解性シリル基から選ばれる官能基を有するアクリル樹脂エマルションを含むものであることを特徴とする請求項１または請求項２に記載の被覆材。
【発明の詳細な説明】
【技術分野】
【０００１】
本発明は、新規な被覆材に関するものである。
【背景技術】
【０００２】
近年、商業施設、集合住宅、戸建住宅等の建築物においては、高断熱化・高気密化によって、冷暖房費の節約を図り、省資源化を実現しようとする動きが盛んである。一般に、断熱設計を施していない建築物では、冬期の暖房時には屋根、床、窓、壁等の部位から屋内の熱が逃げ、夏期の冷房時にはこれら部位から屋外の熱が侵入してしまう。
【０００３】
このような熱損失を抑制し、建築物の省資源化を実現するには、屋内と屋外を隔てる上記各種部位の高断熱化が不可欠である。このような要望に対し、断熱性材料を設けた構造が種々提案されている。一例として、建築物の屋外側表面に、ポリスチレンフォームやフェノールフォーム等による断熱材を設置し、さらにその上に被覆材を設けた構造が知られている（例えば特許文献１等）。
【先行技術文献】
【特許文献】
【０００４】
【特許文献１】特開２００５−１５５２１６号公報
【発明の概要】
【発明が解決しようとする課題】
【０００５】
しかしながら、このような積層構造で用いられる断熱材は、高温に晒されると変形、燃焼等が生じやすく、耐熱性は不十分である。自己消火性等が付与された断熱材を採用すれば、耐熱性の向上が期待されるが、条件によっては十分な耐熱性向上効果が得られ難い場合がある。
【０００６】
本発明は、上述のような問題点に鑑みなされたもので、建築物において、その耐熱性を高めることのできる被覆材を得ることを目的とするものである。
【課題を解決するための手段】
【０００７】
本発明者は、上記目的を達成するため鋭意検討を行った結果、特定の被膜層を１種または２種以上積層することによって形成される被覆材に想到し、本発明を完成させるに到った。
【０００８】
すなわち、本発明は以下の特徴を有するものである。
１．建築物の表面被覆に用いる被覆材であって、
当該被覆材は、少なくとも２種以上の被膜層が積層されたものであり、
当該被膜層の少なくとも２種以上は、樹脂成分として、アクリル樹脂エマルション、及び吸熱物質として、水酸化アルミニウムを含み、
当該被膜層の少なくとも１種以上は、樹脂成分として、有機樹脂及び粒子径３〜１００ｎｍのシリカを含み、
前記被膜層の最表面層が、樹脂成分として、有機樹脂及び粒子径３〜１００ｎｍのシリカを含み、
前記有機樹脂として、アクリル樹脂エマルションを含むものであることを特徴とする被覆材。
２．前記被覆材は、複数色による模様、及び／または凹凸による模様を有するものである１．に記載の被覆材。
３．前記有機樹脂が、水酸基、加水分解性シリル基から選ばれる官能基を有するアクリル樹脂エマルションを含むものであることを特徴とする１．または２．に記載の被覆材。
【発明の効果】
【０００９】
本発明の被覆材は、建築物の表面被覆に用いて、その耐熱性を高めることができるものであり、特に断熱材等が採用された基材の耐熱性を効果的に高めることができる。
【発明を実施するための形態】
【００１０】
以下、本発明を実施するための形態について説明する。
【００１１】
本発明の被覆材は、１種または２種以上の被膜層を積層することによって形成されたものである。被覆材を形成する各被膜層は、結合材として樹脂成分を含有する。
【００１２】
本発明において、被覆材を形成する被膜層の少なくとも１種以上は、樹脂成分、及び吸熱物質を含有するものである。本発明では、このような被膜層を使用することによって、耐熱性を高めることができる。
【００１３】
吸熱物質は、加熱により水を放出する金属化合物である。このような吸熱物質は、加熱の際、水蒸気を発生し、その吸熱作用によって耐熱性向上に寄与するものである。
このような吸熱物質としては、例えば、水酸化アルミニウム、水酸化マグネシウム、水酸化カルシウム、水酸化バリウム、水酸化ストロンチウム、水酸化スカンジウム等の金属水酸化物；ホウ砂（四ホウ酸ナトリウム）、八ホウ酸二ナトリウム、ホウ酸亜鉛等の金属ホウ酸塩；ゼオライト、ハロイサイト、アロフェン、エトリンジャイト等が挙げられ、これらの１種または２種以上が使用できる。吸熱物質としては、特に金属水酸化物が好適である。
【００１４】
吸熱物質の比率は、樹脂成分の固形分１００重量部に対し、好ましくは１０〜８００重量部、より好ましくは２０〜６００重量部、さらに好ましくは４０〜５００重量部、最も好ましくは６０〜４００重量部である。吸熱物質がこのような比率であれば、十分な耐熱性向上効果が得られる。
【００１５】
被膜層の樹脂成分としては、例えば、酢酸ビニル樹脂、ポリエステル樹脂、アルキッド樹脂、塩化ビニル樹脂、エポキシ樹脂、アクリル樹脂、ウレタン樹脂、アクリルシリコン樹脂、フッ素樹脂等が使用可能である。これらは１種または２種以上で使用することができる。また、これら樹脂成分は架橋反応性を有するものであってもよい。
【００１６】
本発明では、被覆材を形成する被膜層の少なくとも１種以上が、樹脂成分として、有機樹脂及びシリコン物質を含むことが望ましい。有機樹脂及びシリコン物質を含む樹脂成分（以下、単に「複合樹脂」とも言う。）を含有する被膜層を使用すれば、本発明の効果を一層高めることが可能となる。このような複合樹脂の形態としては、有機樹脂とシリコン物質を混合した形態、有機樹脂とシリコン物質を反応させた形態等が挙げられる。有機樹脂とシリコン物質の重量比率は、固形分換算で１００：１０〜１００：９０であることが好ましく、より好ましくは１００：１５〜１００：７０である。この範囲を満たす場合、一層耐熱性に優れた被膜層を形成することができる。特にこのような被覆材は断熱材等の表面被覆に採用した場合に効果的である。この作用機構は明らかではないが、上記複合樹脂を用いた被膜層は耐熱性に加え通気性を有するため、断熱層に上記の被覆材を積層した積層構造体が高温に晒された場合には、断熱層より発生した可燃性ガスが、積層構造体の内部または表層に滞留し難くなり、燃焼を効果的に抑制することができると推測される。
【００１７】
上記複合樹脂のうち、有機樹脂としては上述の各種樹脂が挙げられ、この中でもアクリル樹脂が好適である。アクリル樹脂は、各種アクリルモノマーを重合、あるいは、各種アクリルモノマーとその他のモノマーを共重合することにより得ることができる。このうちアクリルモノマーとしては、例えば、メチル（メタ）アクリレート、エチル（メタ）アクリレート、イソプロピル（メタ）アクリレート、ｎ−ブチル（メタ）アクリレート、イソブチル（メタ）アクリレート、ｎ−ヘキシル（メタ）アクリレート、２−エチルヘキシル（メタ）アクリレート、シクロヘキシル（メタ）アクリレート、フェニル（メタ）アクリレート、ベンジル（メタ）アクリレート等の（メタ）アクリル酸アルキルエステル；（メタ）アクリル酸等のカルボキシル基含有アクリルモノマー；Ｎ−メチルアミノエチル（メタ）アクリレート等のアミノ基含有アクリルモノマー；（メタ）アクリルアミド等のアミド基含有アクリルモノマー；ダイアセトン（メタ）アクリルアミド等のカルボニル基含有アクリルモノマー；２−ヒドロキシエチル（メタ）アクリレート等の水酸基含有アクリルモノマー；（メタ）アクリルニトリル等のニトリル基含有アクリルモノマー；γ−（メタ）アクリロイルオキシプロピルトリメトキシシラン等の加水分解性シリル基含有アクリルモノマー等が挙げられる。
【００１８】
上記複合樹脂のうち、シリコン物質としては、シリカ、シリコーン等が挙げられ、中でもシリカが好適である。
このようなシリカは、例えば、珪酸ソーダ、珪酸リチウム、珪酸カリウム、シリケート化合物を原料として製造することができる。このうち、シリケート化合物としては、例えば、テトラメトキシシラン、テトラエトキシシラン、テトラｎ−プロポキシシラン、テトライソプロポキシシラン、テトラｎ−ブトキシシラン、テトライソブトキシシラン、テトラｓｅｃ−ブトキシシラン、テトラｔ−ブトキシシラン、テトラフェノキシシラン等、あるいはこれらの縮合物等が挙げられる。製造時には触媒等を使用することもできる。また、製造過程ないし製造後に、触媒等に含まれる金属をイオン交換処理等によって除去することもできる。シリカの粒子径は、好ましくは１〜２００ｎｍ、より好ましくは３〜１００ｎｍである。
【００１９】
このような複合樹脂としては、特に、アクリル樹脂エマルション及びシリカを含むものが好適である。このうち、アクリル樹脂エマルションとしては、シリカと反応可能なものが好適である。具体的には、シリカに存在するシラノール基と反応可能な、水酸基、加水分解性シリル基等（好ましくは、加水分解性シリル基）の官能基を有するエマルションであることが好ましい。このような樹脂成分を用いることにより、本発明の効果をいっそう高めることができる。この作用機構は明らかではないが、上記複合樹脂を用いた被膜層では、シリカが凝集することなく、被膜層全体に分散して存在するため、耐熱性及び通気性に優れるとともに、有機樹脂の燃焼を抑制することができると推察される。
【００２０】
本発明の被覆材を形成する際、使用可能な被膜層としては、例えば、
（Ａ１）樹脂成分、及び吸熱物質を含有する被膜層。
（Ａ２）樹脂成分を含有する被膜層（吸熱物質は含有しない）。
等が挙げられる（以下、（Ａ１）と（Ａ２）を併せて「Ａタイプ」ともいう）。
【００２１】
さらに、好ましい樹脂成分を含有する被膜層として、
（Ｂ１）有機樹脂及びシリコン物質を含む複合樹脂、及び吸熱物質を含有する被膜層。
（Ｂ２）有機樹脂及びシリコン物質を含む複合樹脂を含有する被膜層（吸熱物質は含有しない）。
等が挙げられる（以下、（Ｂ１）と（Ｂ２）を併せて「Ｂタイプ」ともいう）。
【００２２】
本発明では、上記被膜層の１種または２種以上を用いて、１層または２層以上からなる被覆材を形成し、被膜層の少なくとも１種以上は、樹脂成分、及び吸熱物質を含有するもの（上記（Ａ１）または上記（Ｂ１））とする。すなわち、被覆材を構成する各層のうち、少なくとも１層以上は、樹脂成分、及び吸熱物質を含有する層（上記（Ａ１）または上記（Ｂ１）によって形成される層）とする。
【００２３】
本発明の被覆材の態様としては、例えば以下に示すものが挙げられる。
【００２４】
（１）被覆材が１層からなる場合
この場合は、（Ａ１）または（Ｂ１）の被膜層を用いて、１層の被覆材を形成する。
【００２５】
（２）被覆材が２層からなる場合
この場合は、第１被膜層、第２被膜層のうち、少なくとも１層を（Ａ１）または（Ｂ１）によって形成する。例えば、以下の被膜層の積層によって、順に、第１被膜層／第２被膜層を形成すればよい。
・（Ａ１）／｛（Ａ１）、（Ａ２）、（Ｂ１）、または（Ｂ２）｝
・（Ａ２）／｛（Ａ１）、または（Ｂ１）｝
・（Ｂ１）／｛（Ａ１）、（Ａ２）、（Ｂ１）、または（Ｂ２）｝
・（Ｂ２）／｛（Ａ１）、または（Ｂ１）｝
このような態様では、特に、第１被膜層、第２被膜層のいずれか一方、または両方がＢタイプであることが好ましく、さらには、少なくとも第２被膜層（被覆材の最表面層）がＢタイプであることが好ましい。
【００２６】
（３）被覆材が３層以上からなる場合
この場合は、被覆材を構成する各被膜層のうち、少なくとも１層を（Ａ１）または（Ｂ１）によって形成する。さらに、本発明では、少なくとも被覆材の最表面層が、Ｂタイプであることが好ましい。
【００２７】
上記（２）（３）のように、被覆材が２層以上からなる場合、少なくとも２層以上を（Ａ１）または（Ｂ１）によって形成することが好ましい。このように、複数層に吸熱性物質を含むことにより、本発明の効果をよりいっそう発揮することができる。
【００２８】
このような被覆材を形成する被膜層は、上記条件を満たす限り、種々の形態のものを使用することができる。例えば、上記Ａタイプ、上記Ｂタイプの構成を満たす被膜層用組成物（以下、「被膜層用組成物」ともいう。）により形成することができる。具体的に、使用可能な被膜層用組成物の形態としては、例えば、合成樹脂エマルションペイント、つや有り合成樹脂エマルションペイント、非水分散形樹脂エナメル等のフラット系塗料；ＪＩＳ
Ａ ６９０９に規定される建築用仕上塗材（例えば、リシン塗料、単層弾性塗材等の薄付け仕上塗材；スタッコ塗料等の厚付け仕上塗材；複層仕上塗材等）；その他多彩模様塗料、石材調仕上塗材、砂岩調仕上塗材等が挙げられる。この他、樹脂成分を含有する各種下塗材、下地調整塗材等（ポリマーセメント等）も被膜層用組成物として使用できる。また、樹脂成分を含有する各種クリヤー塗料も、本発明の被膜層用組成物として使用できる。これら被膜層用組成物としては、媒体として水を含む水性組成物が好適である。これら湿式の被膜層用組成物を、板状に成形したシート材等が、本発明の被覆材として使用できる。
【００２９】
本発明の被覆材の厚み（各層の厚み）は、目的に応じて適宜設定すればよいが、被覆材全体の厚みが、好ましくは０．５ｍｍ〜１０ｍｍ、より好ましくは１ｍｍ〜８ｍｍである。このような範囲であれば、十分な耐熱性向上効果が得られる。
【００３０】
本発明における被覆材は、その最終的な仕上外観において、複数色による模様、及び／または凹凸による模様を有するものが好ましい。このような被覆材では、これら模様によって美観性を高めることができる。なお、ここに言う複数色による模様とは、少なくとも２色以上の色彩が視認可能な状態で混在する模様のことである。また、凹凸による模様とは、概ね０．２〜５ｍｍ程度の高低差を有する表面模様のことである。
複数色による模様は、例えば、被膜層用組成物として多彩模様塗料、石材調仕上塗材等を用いることにより形成できる。また、色彩の異なる複数の組成物を用い、部分塗装等を行うことで、複数色による模様を形成することも可能である。
凹凸による模様は、例えば、上述の建築用仕上塗材、石材調仕上塗材、砂岩調仕上塗材等を用いることにより形成できる。
【００３１】
本発明において、被覆材の裏面に基層を設けることもできる。さらには、被膜層と被膜層の間、被膜層の内部等に、補強層を設けることもできる。このような基層及び／または補強層を設けることにより、被覆材の強度、耐久性、割れ防止性、耐熱性等を高めることができる。このような基層あるいは補強層としては、例えば、紙、合成紙、不燃紙、樹脂シート、金属シート、織布、不織布等が挙げられる。これらは、必要に応じて表面処理等が施されたものであってもよい。その厚みは、０．０５ｍｍ以上（より好ましく０．１ｍｍ〜５ｍｍ）であることが好ましい。
【００３２】
本発明における被覆材の製造方法としては、特に限定されず公知の方法で製造することができる。例えば、以下の方法の場合、効果発現の点で好適である。
【００３３】
（１）被覆材が１層からなる場合
（ａ）型枠に、被膜層用組成物を流し込み、乾燥、硬化させ、脱型する方法、
また、基層を積層する場合は、
（ｂ）上記（ａ）の後、接着剤等で基層を積層する方法、
（ｃ）上記（ａ）の被膜層用組成物が乾燥する前に基層を積層する方法、
（ｄ）基層に、被膜層用組成物を塗付し乾燥、硬化させる方法、
等が挙げられる。
【００３４】
（２）被覆材が２層からなる場合
（ｅ）型枠に、第２の被膜層用組成物を流し込み、乾燥、硬化させ、次いで、第１被膜層用組成物を流し込み、乾燥、硬化させ、脱型する方法、
また、基層を積層する場合は、
（ｆ）上記（ｅ）の後、接着剤等で基層を積層する方法、
（ｇ）上記（ｅ）の第１被膜層用組成物が乾燥する前に基層を積層する方法、
（ｈ）基層に、第１被膜層用組成物を塗付し、次いで、第２被膜層用組成物を塗付し乾燥、硬化させる方法、
等が挙げられる。また、上記（ａ）〜（ｄ）で得られた被膜層を接着剤等で積層することもできる。
【００３５】
（３）被覆材が３層以上からなる場合
上記の被覆材が２層からなる場合と同様にして、第３被膜層用組成物、第４被膜層用組成物を積層すればよい。
【００３６】
上記型枠としては、例えばシリコーン樹脂製、ウレタン樹脂製、金属製等の型枠、あるいは離型紙を設けた型枠等が使用できる。また、必要に応じて、離型剤を使用してもよい。
【００３７】
上記において被膜層用組成物を流し込む、または塗付する際には、例えば、スプレー、ローラー、刷毛、コテ、レシプロ、コーター、流し込み等の手段を用いた方法を採用することができる。被膜層用組成物の塗付け量は、使用する材料や塗付器具の種類、被覆材の表面形状等に応じて適宜設定すればよい。塗装時には、必要に応じ被膜層用組成物を希釈することもできる。
【００３８】
被覆材に凹凸による模様を形成する場合、型枠を使用する場合は型枠側が被覆材の最表面となるため、型枠内側の形状を調整することで付与することができる。また、型枠を使用しない場合は、塗付器具の種類とその使用方法を適宜選定すればよい。これにより、種々の凹凸模様（例えば砂壁状、ゆず肌状、繊維壁状、さざ波状、スタッコ状、凹凸状、月面状、櫛引状、虫喰状等）が形成できる。被膜層用組成物の塗付後、その被膜（被膜層）が乾燥する前に、塗面をデザインローラー、コテ、刷毛、櫛、へら等で処理したり、エンボス加工により種々の凹凸模様を形成させることもできる。
【００３９】
本発明の被覆材は建築物の表面被覆に用い、建築物の内外装面を構成する建材として使用できる。建築物内外装面の基材としては、例えば、コンクリート、モルタル、セメントボード、押出成形板、スレート板、ＰＣ板、ＡＬＣ板、繊維強化セメント板、金属系サイディングボード、窯業系サイディングボード、セラミック板、珪酸カルシウム板、プラスチックボード、硬質木片セメント板、レンガ、タイル、等が用いられる。このような基材は、既存塗膜層、断熱材等を有するものであってもよい。本発明の被覆材は、このような基材を被覆する材料として使用できる。
【００４０】
特に、本発明の被覆材は、建築物の屋外側表面に、ポリスチレンフォーム、ポリウレタンフォーム、ポリフェノールフォーム等の有機質発泡体からなる断熱材を配置した基材に対して好ましく適用できるものである。断熱材の表面は、ポリマーセメント及び／または網状体等で補強されていてもよい。
【００４１】
また、本発明の被覆材を施工する際には、公知の接着剤、粘着剤、粘着テープ、釘、鋲等を用いて基材に貼着すればよい。その他、ピン、ファスナー、レール等を用いて固定化することもできる。本発明では、吸熱物質を含む接着剤、粘着剤を用いて基材に貼着することが好適である。
【００４２】
被覆材を接着剤で貼り付ける際、隣接する被覆材どうしを突き合わせて貼りつけたり、被覆材間に目地を設けたりすることもできる。突き合わせて貼り付ける場合、接着剤がはみ出さないようにすることが好ましい。また、目地を設ける場合、被覆材を貼り付ける際の間隔は特には限定されないが、１ｍｍ〜３０ｍｍ程度であればよい。このような範囲であれば、目地模様を生かした仕上げを行うことができる。接着剤を硬化させる際の雰囲気温度は、適宜設定することができるが、通常は常温でよい。
【実施例】
【００４３】
以下に実施例を示し、本発明の特徴をより明確にする。
【００４４】
（被膜層用組成物）
被膜層用組成物として、以下の各被膜層用組成物を用意した。
【００４５】
・被膜層用組成物１  
アクリル樹脂エマルション（固形分５０重量％）２００重量部に対し、吸熱物質（水酸化アルミニウム）２５重量部、炭酸カルシウム２５５重量部、酸化チタン８０重量部、造膜助剤８重量部、粘性調整剤３重量部、分散剤２重量部、消泡剤３重量部、水６０重量部を常法により均一に混合して、被膜層用組成物１を製造した。この被膜層用組成物１は、合成樹脂エマルションペイントに該当する。
【００４６】
・被膜層用組成物２
アクリル樹脂エマルション（固形分５０重量％）２００重量部に対し、吸熱物質（水酸化アルミニウム）５５重量部、炭酸カルシウム２２５重量部、酸化チタン８０重量部、造膜助剤８重量部、粘性調整剤３重量部、分散剤２重量部、消泡剤３重量部、水６０重量部を常法により均一に混合して、被膜層用組成物２を製造した。この被膜層用組成物２は、合成樹脂エマルションペイントに該当する。
【００４７】
・被膜層用組成物３
アクリル樹脂エマルション（固形分５０重量％）２００重量部に対し、吸熱物質（水酸化アルミニウム）９０重量部、炭酸カルシウム１９０重量部、酸化チタン８０重量部、造膜助剤８重量部、粘性調整剤３重量部、分散剤２重量部、消泡剤３重量部、水６０重量部を常法により均一に混合して、被膜層用組成物３を製造した。この被膜層用組成物３は、合成樹脂エマルションペイントに該当する。
【００４８】
・被膜層用組成物４
アクリル樹脂エマルション（固形分５０重量％）２００重量部に対し、吸熱物質（水酸化アルミニウム）１４０重量部、炭酸カルシウム１４０重量部、酸化チタン８０重量部、造膜助剤８重量部、粘性調整剤３重量部、分散剤２重量部、消泡剤３重量部、水６０重量部を常法により均一に混合して、被膜層用組成物４を製造した。この被膜層用組成物４は、合成樹脂エマルションペイントに該当する。
【００４９】
・被膜層用組成物５
アクリル樹脂エマルション（固形分５０重量％）２００重量部に対し、吸熱物質（水酸化アルミニウム）３５０重量部、酸化チタン８０重量部、造膜助剤８重量部、粘性調整剤３重量部、分散剤２重量部、消泡剤３重量部、水８０重量部を常法により均一に混合して、被膜層用組成物５を製造した。この被膜層用組成物５は、合成樹脂エマルションペイントに該当する。
【００５０】
・被膜層用組成物６
アクリル樹脂エマルション（固形分５０重量％）２００重量部に対し、炭酸カルシウム２８０重量部、酸化チタン８０重量部、造膜助剤８重量部、粘性調整剤３重量部、分散剤２重量部、消泡剤３重量部、水６０重量部を常法により均一に混合して、被膜層用組成物６を製造した。この被膜層用組成物６は、合成樹脂エマルションペイントに該当する。
【００５１】
・被膜層用組成物７
アクリル樹脂エマルション（固形分５０重量％）２００重量部に対し、吸熱物質（水酸化アルミニウム）２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物７を製造した。この被膜層用組成物７は、石材調仕上塗材に該当する。
【００５２】
・被膜層用組成物８  
アクリル樹脂エマルション（固形分５０重量％）２００重量部に対し、炭酸カルシウム２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物８を製造した。この被膜層用組成物８は、石材調仕上塗材に該当する。
【００５３】
・被膜層用組成物９
シリカ複合アクリル樹脂エマルション（固形分５０重量％、加水分解性シリル基含有アクリル樹脂：シリカ＝１００：２５（固形分比）、シリカの平均粒子径１５ｎｍ）２５０重量部に対し、吸熱物質（水酸化アルミニウム）２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物９を製造した。この被膜層用組成物９は、石材調仕上塗材に該当する。
【００５４】
・被膜層用組成物１０
シリカ複合アクリル樹脂エマルション（固形分５０重量％、加水分解性シリル基含有アクリル樹脂：シリカ＝１００：２５（固形分比）、シリカの平均粒子径１５ｎｍ）２５０重量部に対し、炭酸カルシウム２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物１０を製造した。この被膜層用組成物１０は、石材調仕上塗材に該当する。
【００５５】
・被膜層用組成物１１
シリカ複合アクリル樹脂エマルション（固形分５０重量％、加水分解性シリル基含有アクリル樹脂：シリカ＝１００：２５（固形分比）、シリカの平均粒子径５ｎｍ）２５０重量部に対し、炭酸カルシウム２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物１１を製造した。この被膜層用組成物１１は、石材調仕上塗材に該当する。
【００５６】
・被膜層用組成物１２
シリカ複合アクリル樹脂エマルション（固形分５０重量％、加水分解性シリル基含有アクリル樹脂：シリカ＝１００：１７（固形分比）、シリカの平均粒子径５ｎｍ）２３４重量部に対し、炭酸カルシウム２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物１２を製造した。この被膜層用組成物１２は、石材調仕上塗材に該当する。
【００５７】
・被膜層用組成物１３
シリカ複合アクリル樹脂エマルション（固形分５０重量％、加水分解性シリル基含有アクリル樹脂：シリカ＝１００：３３（固形分比）、シリカの平均粒子径５ｎｍ）２６７重量部に対し、炭酸カルシウム２１０重量部、骨材（黄色骨材、黒色骨材、褐色骨材、寒水石の混合物）５５０重量部、造膜助剤１０重量部、粘性調整剤４重量部、消泡剤２重量部、水１１０重量部を常法により均一に混合して、被膜層用組成物１３を製造した。この被膜層用組成物１３は、石材調仕上塗材に該当する。
【００５８】
・被膜層用組成物１４
灰色樹脂粒子（アクリル樹脂エマルション、黒色酸化鉄、黄色酸化鉄、酸化チタン、水を主成分とする着色材の粒状化物、粒子径約３ｍｍ）と、濃灰色樹脂粒子（アクリル樹脂エマルション、黒色酸化鉄、黄色酸化鉄、酸化チタン、水を主成分とする着色材の粒状化物、粒子径約４ｍｍ）と、黒色樹脂粒子（アクリル樹脂エマルション、黒色酸化鉄、水を主成分とする着色材の粒状化物、粒子径約２ｍｍ）とが水性媒体（アクリル樹脂エマルションを含む）に分散した被膜層用組成物１４を製造した。なお、灰色樹脂粒子と濃灰色樹脂粒子と黒色樹脂粒子の重量比率は、３５：３５：３０である。この被膜層用組成物１４は、多彩模様塗料に該当する。
【００５９】
・被膜層用組成物１５
アクリル樹脂エマルション（固形分５０重量％）２００重量部に対し、炭酸カルシウム１４０重量部、酸化チタン２０重量部、骨材（寒水石）２００重量部、造膜助剤１０重量部、粘性調整剤３重量部、消泡剤２重量部、水８０重量部を常法により均一に混合して、被膜層用組成物１５を製造した。この被膜層用組成物１５は、砂岩調仕上塗材に該当する。
【００６０】
・被膜層用組成物１６
アクリル樹脂エマルション（固形分５０重量％）２００重量部に対し、炭酸カルシウム１２００重量部、酸化チタン３０重量部、造膜助剤１５重量部、粘性調整剤１重量部、消泡剤３重量部、水２５０重量部を常法により均一に混合して、被膜層用組成物１６を製造した。この被膜層用組成物１６は、複層仕上塗材に該当する。
【００６１】
（被覆材の製造）
基層（ガラス不織布：厚み０．４ｍｍ、坪量５０ｇ／ｍ２）の上に、表１に示す第１被膜層用組成物をスプレー塗装し、８０℃下で１時間乾燥後、第２被膜層層用組成物をスプレー塗装し、８０℃下で１時間乾燥させ、被覆材１〜１７を得た。
なお、被膜層用組成物１〜６の塗付け量は０．１５ｋｇ／ｍ２、被膜層用組成物７〜１３、１５〜１６の塗付け量は４ｋｇ／ｍ２、被膜層用組成物１４の塗付け量は０．８ｋｇ／ｍ２である。
【００６２】
＜試験Ｉ＞
（参考例１）
スレート板上に板状のポリスチレンフォーム（厚み５０ｍｍ）を貼りつけたものを塗装対象の基材とした。この基材の全面に対し、接着剤を塗付し、被覆材１の基層側を貼り付け、７日間養生した。以上の方法により、試験体を作製した。なお、以上の工程はすべて標準状態（気温２３℃、相対湿度５０％）下で行った。
【００６３】
（評価１：耐熱性試験）
耐熱性試験は、試験体表面（被膜層側）を、ガスバーナーで３０秒間加熱し、加熱を停止した後、消火時間、及びその状態を観察することにより行った。その結果を表１に示した。なお、加熱を停止した後の状態は、変形が極く僅かであったものをＡ、著しく変形したものをＤとして、Ａ＞Ｂ＞Ｃ＞Ｄの４段階評価とした。
参考例１では、加熱停止後２０秒以内に燃焼が止まり、変形は僅か（評価Ｂ）であった。
【００６４】
（参考例２）〜（参考例８）、（実施例９）〜（実施例１３）、（参考例１４）〜（参考例１６）、（比較例１）
表１に示す、被覆材を使用した以外は、参考例１と同様の方法で試験を行った。その結果を表１に示した。
【００６５】
＜試験ＩＩ＞
上記の参考例４、参考例８、実施例９、実施例１０を対象に、以下の評価２を実施した。
（評価２：耐熱性試験）
この試験は、試験体表面（被膜層側）を、ガスバーナーで４５秒間加熱し、加熱を停止した後、消火時間、及びその状態を観察することにより行った。その結果を表１に示した。なお、評価基準は、表１と同様とした。
【００６６】
【表１】
0006113414.tif 000002